Brevet FR2628443A1 — publié le 19890915

"Procédé pour le traitement chimique de pièces métal- liques dans une solution d'acide chromique". L'invention concerne un procédé pour le traitement chimique de pièces métalliques, de préfé- rence à base de matériaux ferreux, dans une solution d'acide chromique, avant la métallisation à chaud, en particulier avant l'aluminisation à chaud. Ce traite- ment est effectué entre le nettoyage de la surface et la métallisation à chaud, pour la garantie et l'amé- lioration de la mouillabilité. Il est connu que des pièces métalliques qui doivent acquérir un revêtement protecteur par métalli- sation à chaud, doivent être métalliquement pures et doivent être soumises à un traitement chimique spécial pour l'accroissement de leur mouillabilité par les mé- taux fondus. On connaît en particulier le traitement de pièces métalliques dans des solutions d'acide chromi- que, avant des processus de trempage dans des métaux fondus. Ainsi, d'après DD-C-223 730, on connaît un procédé pour l'aluminisation à chaud. Au moyen de cet- te invention, on trempe dans une solution d'anhydride chromique des articles à base de fer et de ses allia- ges, à surface nettoyée, puis on les rince dans de l'eau et on les introduit dans une solution chauffée de tétraborate de sodium, ensuite on les sèche et on les envoie dans le bain contenant de l'aluminium fon- du. L'utilisation de ce procédé est certes possible, mais la qualité obtenue de la couche d'aluminium pro- tectrice est inégale, et par conséquent une applica- tion industrielle est hors de considération. L'invention a pour but de mettre au point le procédé pour le traitement chimique en vue de la mé- tallisation à chaud, de manière à atteindre, par ga- rantie et amélioration de la mouillabilité des pièces métalliques par les métaux fondus, des paramètres de qualité constants des couches métalliques protectri- ces. L'objet de l'invention est de rendre le pro- cédé suffisamment constant pour que les couches pro- tectrices formées, lors de la métallisation à chaud industrielle de pièces métalliques traitées chimique- ment, selon l'état connu de la technique, soient con- formes aux normes industrielles. Le but atteint selon l'invention, par le fait que les pièces métalliques dont la surface est nettoyée, selon des procédés connus en soi, jusqu'à l'état "métalliquement pur", sont trempées pendant 60 secondes dans une solution d'acide chromique ayant les paramètres suivants: 3... 45 g/l de Cro3 au moins 0,06 g/l d'ions Cr3+ au moins 0,04 g/l d'ions Fe3+ - à une température de 310... 355 K puis séchées à une température d'au moins 350 K. On peut obtenir la concentration des ions Cr3+ et Fe3+ dans la solution d'acide chromique frai-' chement préparée, par réaction chimique de pièces mé- talliques en acier non allié ou faiblement allié, avec la solution, ou dans le cas de réutilisation de la so- lution d'acide chromique, par addition d'une certaine proportion de solution déjà utilisée. On expose l'invention plus en détail à l'ai- de des exemples descriptifs et non limitatifs ci- après: Exemple 1 On trempe les pièces métalliques, dont la surface a été nettoyée jusqu'à l'état "métalliquement pur", dans une solution d'acide chromique ayant la composition suivante, dont la concentration en ions Cr3+ et Fe3+ résulte de la réaction chimique du maté- riau ferreux avec la solution de traitement: 4,0 g/l de CrO3 0,25 g/l d'ions Cr3+ 0,14 g/l d'ions Fe3+ Température de la solution: 323 K Temps d'immersion: 270 s Température de séchage: 360 K Exemple 2 On trempe les pièces métalliques, prétrai- tées comme dans l'exemple 1, dans une solution chromi- que contenant ,0 g/l de CrO3 La concentration d'ions Cr3+ (0,15 g/l) et d'ions Fe3+ (0,04 g/l) est atteinte par l'addition d'une proportion équiva- lente d'une solution de traitement déjà utilisée. Température de la solution: 310 K Temps d'immersion: 90 s Température de séchage: 375 K REVENDICATIONS 1) Procédé pour le traitement chimique de pièces métalliques, de préférence à base de matériaux ferreux, dans une solution d'acide chromique, avant la métallisation à chaud, caractérisé en ce que les piè- ces métalliques, ayant une surface métalliquement pu- re, sont trempées dans une solution ayant les paramè- tres suivants: 3... 45 g/l de Cro3 au moins 0,06 g/l d'ions Cr3+ au moins 0,04 g/l d'ions Fe3+ à une température de 310... 355 K puis séchées à une température d'au moins 350 K. 2) Procédé selon la revendication 1, carac- térisé en ce que la concentration d'ions Cr3+ et d'ions Fe3, est atteinte par réaction chimique de ma- tériaux ferreux en acier non allié ou faiblement al- lié, avec la solution d'acide chromique utilisée. 3) Procédé selon la revendication 1, carac- térisé en ce que, dans le cas de réutilisation de la solution d'acide chromique, on. ajoute une certaine proportion d'une solution déjà utilisée.